(57)【要約】【課題】フルオロポリマーと非フッ素化重合体を含む複合物品およびその製造法を提供すること。【解決手段】第一の表面と第二の表面を有するブレンド・構成部材（１２）と、該ブレンド・構成部材の第一表面に接着されている、露出表面を有する実質的にフッ素化されていない重合体・構成部材を含む複合物品が提供される。該ブレンド・構成部材（１２）は、第一の水素含有フルオロポリマーと、１個または２個以上の、一級または二級のペンダントアミン基を有する実質的にフッ素化されていない重合体を含む。フルオロポリマーより成る構成部材と、一級または二級のペンダントアミン基を有する実質的にフッ素化されていない重合体より成る構成部材との間の剥離強度値と比較したとき、該ブレンド・構成部材と実質的にフッ素化されていない重合体（１８）との間の剥離強度値によって、増加した接着力が観察される。【選択図】図２
2010158890.tif 000002
【特許請求の範囲】
【請求項１】
次の：
（ａ）第一表面と第二表面を有するブレンド・構成部材にして、次の
（ｉ）第一の水素含有フルオロポリマー；および
（ii）１個または２個以上の、一級または二級のペンダントアミン基を有する第一の実質的にフッ素化されていない重合体
を含んで成る該ブレンド・構成部材；並びに
（ｂ）該ブレンド・構成部材の第一表面に接着した第二の実質的にフッ素化されていない重合体・構成部材
を含んで成る複合物品。
【請求項２】
成分（ａ）（ｉ）がフルオロプラスチックである、請求の範囲第１項に記載の複合物品。
【請求項３】
成分（ａ）（ｉ）の第一フルオロポリマーが、フッ化ビニリデンを実質的に含んでいないフルオロポリマーから成る、請求の範囲第１項に記載の複合物品。
【請求項４】
成分（ａ）（ｉ）のフッ化ビニリデンを実質的に含んでいないフルオロポリマーが、（ｉ）ヘキサフルオロプロピレン、テトラフルオロエチレン、クロロトリフルオロエチレン、フッ素化ビニルエーテルおよびそれらの組み合わせから選ばれるフッ素含有単量体と、（ii）フッ素を含まない水素含有不飽和オレフィン共単量体と、随意成分としての（iii）ヨウ素または臭素含有不飽和オレフィン単量体との共重合単位から形成されている、請求の範囲第３項に記載の複合物品。
【請求項５】
フッ素を含まない水素含有不飽和オレフィン単量体が、エチレン、プロピレンおよびブタジエンから選ばれ、そしてヨウ素または臭素含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる、請求の範囲第４項に記載の複合物品。
【請求項６】
成分（ａ）（ｉ）のフッ化ビニリデンを実質的に含んでいないフルオロポリマーが、テトラフルオロエチレンと、ヘキサフルオロプロピレン、フッ素化ビニルエーテル、エチレンおよびプロピレンから選ばれる少なくとも１種の他の単量体であるが、但し該他の単量体の少なくとも１種が水素を含有している該単量体との共重合単位から形成されているものである、請求の範囲第４項に記載の複合物品。
【請求項７】
成分（ａ）（ｉ）が、フッ化ビニリデン単量体の共重合単位、または重合すると重合フッ化ビニリデンと同様の微細構造配列を形成する他の単量体との共重合単位から成る、請求の範囲第１項に記載の複合物品。
【請求項８】
成分（ａ）（ｉ）が、（ｉ）フッ化ビニリデン、トリフルオロエチレン、１−ヒドロペンタフルオロプロピレン、２−ヒドロペンタフルオロプロピレンの群から選ばれる少なくとも１種のフッ素含有単量体、および随意成分としての（ii）該単量体（ｉ）と共重合可能な少なくとも１種の単量体から誘導される共重合単位のフルオロポリマーから成る、請求の範囲第７項に記載の複合物品。
【請求項９】
単量体（ii）が、（ａ）フッ素含有単量体、（ｂ）フッ素を含まない不飽和オレフィン単量体、（ｃ）ヨウ素または臭素含有不飽和オレフィン単量体、または（ｄ）それらの組み合わせから選ばれる、請求の範囲第８項に記載の複合物品。
【請求項１０】
（ａ）フッ素含有単量体が、ヘキサフルオロプロピレン、テトラフルオロエチレン、クロロトリフルオロエチレン、フッ素化ビニルエーテルおよびフッ素含有ジオレフィンから選ばれ；
（ｂ）フッ素を含まない不飽和オレフィン単量体が、エチレン、プロピレンおよびブタジエンから選ばれ；そして
（ｃ）ヨウジッドまたはブロミド含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる請求の範囲第９項に記載の複合物品。
【請求項１１】
成分（ａ）（ii）が、それらの炭素に結合した水素原子を、その１０％未満がフッ素原子で置換された状態で含んでいる、請求の範囲第１項に記載の複合物品。
【請求項１２】
成分（ａ）（ii）が、ポリアミド類、ポリイミド類、ポリウレタン類、ポリオレフィン類、ポリスチレン類、ポリエステル類、ポリカーボネート類、ポリケトン類、ポリ尿素類、ポリアクリレート類およびポリメタクリレート類から選ばれる、請求の範囲第１項に記載の複合物品。
【請求項１３】
成分（ａ）（ii）がエラストマーである、請求の範囲第１項に記載の複合物品。
【請求項１４】
成分（ａ）（ii）が一級のペンダントアミン基を有する、請求の範囲第１項に記載の複合物品。
【請求項１５】
ブレンド・構成部材が、約５〜約９５％の第一フルオロポリマー、および約５〜約９５％の、１個または２個以上の、一級または二級のペンダントアミン基を有する実質的にフッ素化されていない重合体を含んで成る、請求の範囲第１項に記載の複合物品。
【請求項１６】
ブレンド・構成部材が、約１０〜約９０％の第一フルオロポリマー、および約１０〜約９０％の、１個または２個以上の、一級または二級のペンダントアミン基を有する実質的にフッ素化されていない重合体を含んで成る、請求の範囲第１項に記載の複合物品。
【請求項１７】
ブレンド・構成部材が、約２５〜約７５％の第一フルオロポリマー、および約２５〜約７５％の、１個または２個以上の、一級または二級のペンダントアミン基を有する実質的にフッ素化されていない重合体を含んで成る、請求の範囲第１項に記載の複合物品。
【請求項１８】
付形されている、請求の範囲第１項に記載の複合物品。
【請求項１９】
ワイヤーコーティング、チューブ、容器、シート、ケーブルジャケットおよびフィルムの群から選ばれる、請求の範囲第１８項に記載の複合物品。
【請求項２０】
成分（ｂ）が成分（ａ）（ii）の組成と同じまたは類似の組成を有する、請求の範囲第１項に記載の複合物品。
【請求項２１】
成分（ｂ）が、ポリアミド類、ポリイミド類、ポリウレタン類、ポリオレフィン類、ポリスチレン類、ポリエステル類、ポリカーボネート類、ポリケトン類、ポリ尿素類、ポリアクリレート類およびポリメタクリレート類から選ばれる、請求の範囲第２０項に記載の複合物品。
【請求項２２】
成分（ａ）（ii）ポリアミド類、ポリイミド類、ポリウレタン類、ポリオレフィン類、ポリスチレン類、ポリエステル類、ポリカーボネート類、ポリケトン類、ポリ尿素類、ポリアクリレート類およびポリメタクリレート類より成る群から選ばれる、１個または２個以上の一級または二級アミン基を有する実質的にフッ素化されていない重合体である、請求の範囲第２０項に記載の複合物品。
【請求項２３】
成分（ａ）（ii）および成分（ｂ）がポリアミドである、請求の範囲第１項に記載の複合物品。
【請求項２４】
成分（ｂ）がエラストマーである請求の範囲第１項に記載の複合物品。
【請求項２５】
第二のフルオロポリマー・構成部材をブレンド・構成部材の第二表面に接着してさらに含む、請求の範囲第１項に記載の複合物品。
【請求項２６】
第二フルオロポリマーがフッ化ビニリデンを実質的に含んでいないフルオロポリマー成分から成る、請求の範囲第２５項に記載の複合物品。
【請求項２７】
第二フルオロポリマーが、（ｉ）ヘキサフルオロプロピレン、テトラフルオロエチレン、クロロトリフルオロエチレン、フッ素化ビニルエーテルおよびそれらの組み合わせから選ばれるフッ素含有単量体と、（ii）フッ素を含まない不飽和オレフィン共単量体と、随意成分としての（ii）ヨウ素または臭素含有不飽和オレフィン単量体との共重合単位から形成されている、請求の範囲第２６項に記載の複合物品。
【請求項２８】
フッ素を含まない不飽和オレフィン単量体が、エチレン、プロピレンおよびブタジエンから選ばれ、そしてヨウ素または臭素含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる、請求の範囲第２７項に記載の複合物品。
【請求項２９】
第二フルオロポリマー成分が、テトラフルオロエチレンと、ヘキサフルオロプロピレン、フッ素化ビニルエーテル、エチレンおよびプロピレンから選ばれる少なくとも１種の他の単量体との共重合単位から形成されている、請求の範囲第２６項に記載の複合物品。
【請求項３０】
第一および第二フルオロポリマーが同じまたは類似の組成を有する、請求の範囲第２５項に記載の複合物品。
【請求項３１】
成分の少なくとも１つに少なくとも１種の添加剤がさらに含まれている、請求の範囲第１項に記載の複合物品。
【請求項３２】
第二フルオロポリマー成分が、フッ化ビニリデン単量体の共重合単位、または重合すると重合フッ化ビニリデンと同様の微細構造配列を形成する他の単量体の共重合単位を含んで成る、請求の範囲第25項に記載の複合物品。
【請求項３３】
第二フルオロポリマーが、（ｉ）フッ化ビニリデン、トリフルオロエチレン、１−ヒドロペンタフルオロプロピレン、２−ヒドロペンタフルオロプロピレンの群から選ばれる少なくとも１種のフッ素含有単量体、および随意成分としての（ii）該単量体（ｉ）と共重合可能な少なくとも１種の単量体から誘導される共重合単位のフルオロポリマーから成る請求の範囲第３２項に記載の複合物品。
【請求項３４】
単量体（ii）が、（ａ）フッ素含有単量体、（ｂ）フッ素を含まない不飽和オレフィン単量体、（ｃ）ヨウ素または臭素含有不飽和オレフィン単量体、または（ｄ）それらの組み合わせから選ばれる、請求の範囲第３３項に記載の複合物品。
【請求項３５】
（ａ）フッ素含有単量体が、ヘキサフルオロプロピレン、テトラフルオロエチレン、クロロトリフルオロエチレン、フッ素化ビニルエーテルおよびフッ素含有ジオレフィンから選ばれ；
（ｂ）フッ素を含まない不飽和オレフィン単量体が、エチレン、プロピレンおよびブタジエンから選ばれ；そして
（ｃ）ヨウジッドまたはブロミド含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる請求の範囲第３４項に記載の複合物品。
【請求項３６】
次の：
フルオロポリマーを含んで成る第一層；
次の：
（ｉ）第一の水素含有フルオロポリマーと、
（ii）１個または２個以上の、一級または二級のペンダントアミン基を有する第一の実質的にフッ素化されていない重合体
とのブレンドを含んで成る第二層；および
第二の実質的にフッ素化されていない重合体の層から成る第三層
を上記の順序で含んで成り、そして該第二層と該第一層との間の剥離強度値が第一層より成る構成部材と、１個または２個以上の、一級または二級のペンダントアミン基を有する実質的にフッ素化されていない重合体より成る構成部材との間の剥離強度値より大きい多層複合物品。
【請求項３７】
第一層および第二層のフルオロポリマーは同一でも異なるものであってもよく、そして次の：
（ａ）フッ化ビニリデン単量体の共重合単位、または重合すると重合フッ化ビニリデンと同様の微細構造配列を形成する他の単量体の共重合単位を含んで成るフルオロポリマー、および
（ｂ）フッ化ビニリデンから誘導される共重合単位が実質的に含まれていないフルオロポリマーより成る群から選ばれる、請求の範囲第３６項に記載の複合物品。
【請求項３８】
第一および第二層のフルオロポリマーの内の少なくとも１つが、フッ化ビニリデンから誘導される共重合単位が実質的に含まれていないフルオロポリマーを含んで成る、請求の範囲第３７項に記載の複合物品。
【請求項３９】
第一および第二層のフルオロポリマーの内の少なくとも１つが、（ｉ）ヘキサフルオロプロピレン、テトラフルオロエチレン、クロロトリフルオロエチレン、フッ素化ビニルエーテルおよびそれらの組み合わせと、（ii）フッ素を含まない水素含有不飽和オレフィン共単量体と、随意成分としての（iii）ヨウ素または臭素含有不飽和オレフィン単量体との共重合単位から形成されている、請求の範囲第３８項に記載の複合物品。
【請求項４０】
フッ素を含まない水素含有不飽和オレフィン単量体が、エチレン、プロピレンおよびブタジエンから選ばれ、そしてヨウ素または臭素含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる、請求の範囲第39項に記載の複合物品。
【請求項４１】
第一層および第二層のフルオロポリマーの内の少なくとも１つが、テトラフルオロエチレンと、ヘキサフルオロプロピレン、フッ素化ビニルエーテル、エチレンおよびプロピレンから選ばれる少なくとも１種の他の単量体であるが、但し該他の単量体の少なくとも１種が水素を含有してい該単量体との共重合単位から形成されている、請求の範囲第３９項に記載の複合物品。
【請求項４２】
第一層および第二層のフルオロポリマーの内の少なくとも１つが、フッ化ビニリデン単量体の共重合単位、または重合すると重合フッ化ビニリデンと同様の重合体配列を形成する１種または２種以上の他の単量体の共重合単位を含んで成る、請求の範囲第３７項に記載の複合物品。
【請求項４３】
第一層および第二層のフルオロポリマーの内の少なくとも１つが、（ｉ）フッ化ビニリデン、トリフルオロエチレン、１−ヒドロペンタフルオロプロピレン、２−ヒドロペンタフルオロプロピレンの群から選ばれる少なくとも１種のフッ素含有単量体と、随意成分としての（ii）該単量体（ｉ）と共重合可能な少なくとも１種の単量体から誘導される共重合単位のフルオロポリマーから成る、請求の範囲第４２項に記載の複合物品。
【請求項４４】
単量体（ii）が、フッ素含有単量体、フッ素を含まない不飽和オレフィン単量体、ヨウ素または臭素含有不飽和オレフィン単量体またはそれらの組み合わせから選ばれる、請求の範囲第４３項に記載の複合物品。
【請求項４５】
（ａ）フッ素含有単量体が、ヘキサフルオロプロピレン、テトラフルオロエチレン、クロロトリフルオロエチレン、フッ素化ビニルエーテルおよびフッ素含有ジオレフィンから選ばれ；
（ｂ）フッ素を含まない不飽和オレフィン単量体が、エチレン、プロピレンおよびブタジエンから選ばれ；そして
（ｃ）ヨウジッドまたはブロミド含有不飽和オレフィン単量体が、ブロモジフルオロエチレン、ブルモトリフルオロエチレン、ヨードトリフルオロエチレンおよび４−ブロモ−３，３，４，４−テトラフルオロ−１−ブテンから選ばれる、請求の範囲第４４項に記載の複合物品。
【請求項４６】
請求の範囲第３６項に記載の付形されている複合物品。
【請求項４７】
ワイヤーコーティング、チューブ、容器、シート、ケーブルジャケットおよびフィルムの群から選ばれる、請求の範囲第４６項に記載の付形された複合物品。
【請求項４８】
層の少なくとも１つに少なくとも１種の添加剤がさらに含まれている、請求の範囲第３６項に記載の付形された多層複合物品。
【請求項４９】
次の：
（Ａ）フッ素化されていない重合体・構成部材、（Ｂ）（ｉ）第一の水素含有フルオロポリマーと、（ii）１個または２個以上の、一級または二級のペンダントアミン基を有する第一の実質的にフッ素化されていない重合体とのブレンド・構成部材を用意し、
フッ素化されていない該重合体・構成部材（Ａ）を該ブレンド・構成部材（Ｂ）に接着する
工程を含んで成る、実質的にフッ素化されていない重合体・構成部材をフルオロポリマー含有ブレンド・構成部材に接着する方法。
【請求項５０】
該ブレンド・構成部材（Ｂ）に追加のフルオロポリマー・構成部材（Ｃ）を接着するさらなる工程を含む、請求の範囲第４９項に記載の方法。
【請求項５１】
追加のフルオロポリマー・構成部材（Ｃ）をブレンド・構成部材（Ｂ）に接着する工程が、フッ素化されていない重合体・構成部材（Ａ）をブレンド・構成部材（Ｂ）に接着するのと同時に行われる、請求の範囲第５０項に記載の方法。
【請求項５２】
追加のフルオロポリマー（Ｃ）、ブレンド（Ｂ）およびフッ素化されていない重合体（Ａ）の少なくとも１つに少なくとも１種の添加剤がさらに含まれている、請求の範囲第５０項に記載の方法。
【発明の詳細な説明】
【技術分野】
【０００１】
発明の背景
フルオロポリマー、即ちフッ素含有重合体は商業的に重要な一群の材料である。フルオロポリマーには、例えば架橋したフルオロカーボンエラストマーおよび半結晶性またはガラス状のフルオロカーボンプラスチックが包含される。フルオロカーボンプラスチック（即ち、フルオロプラスチック）は、一般に、熱安定性が高く、高温で特に有用である。それらは、また、非常に低い温度で極めて高い靭性と可撓性を示す。これらフルオロプラスチックの多くは広範囲の溶媒にほとんど全く溶けず、また一般に化学的に耐性である。そのあるものは誘電損が極めて低く、かつ誘電耐力が大きく、またその多くは独特な非接着性と低摩擦特性を有している。例えば、ジョン・ワイレー・アンド・サンズ社（John Wiley & Sons）［ニュー・ヨーク（New York）]刊行（１９８４年）のＦ．Ｗ．ビルメーヤー（F．W．Billmeyer）著「テキストブック・オブ・重合体・サイエンス（Textbook of Polymer Science）、第３版、第３９８〜４０３頁を参照されたい。
【０００２】
フルオロカーボンエラストマー、特にフッ化ビニリデンとヘキサフルオロプロペンのような他のエチレン系不飽和ハロゲン化単量体との共重合体には、シール、ガスケットおよびライニングのような高温用途で特に有用性がある。例えば、自動車のエラストマーとその設計（Automotive Elastomer & Design）１９８５年６月号のＲ．Ａ．ブルッロ（R．A．Brullo）「自動車用途のためのフルオロエラストマーゴム（Fluoroelastomer Rubber for Automotive Applications）」、材料工学（Materials Engineering）１９８８年１０月号の「フルオロエラストマー・シールアップ自動車の将来（Fluoroelastomer Seal Up Automotive Future）」、およびカーク−オスマー（Kirk-Othmer）の化学技術百科事典（Encyclopedia of Chemlcal Technology）、第８巻、第９９０〜１００５頁（第４版、ジョン・ワイレー・アンド・サンズ社、１９９３年）のＷ．Ｍ．グルータート（W．M．Grootaert）等による「フルオロカーボンエラストマー（Fluorocarbon Elastomers）」を参照されたい。
【０００３】
フルオロプラスチック、特にポリクロロトリフルオロエチレン、ポリテトラフルオロエチレン、テトラフルオロエチレン、ヘキサフルオロプロピレンおよびペルフルオロプロピルビニルエーテルの共重合体、並びにポリ（フッ化ビニリデン）には多数の電気的、機械的および化学的用途がある。フルオロプラスチックは、例えばワイヤーコーティング、電気的構成部材、シール、ソリッドパイプ（solid pipe）、ラインドパイプおよび圧電地震計において有用である。例えば、カーク−オスマーの化学技術百科事典、第１１巻、第２０、２１、３２、３３、４０、４１、５０、５２、６２、７０、７１頁（ジョン・ワイレー・アンド・サンズ社、１９８０年）の「有機フッ素化合物（Organic Fluorine Compounds）」を参照されたい。
【０００４】
例えば、自動車工業では、蒸発性燃料の基準との関係が高まって、改善されたバリヤー性を有する燃料系構成部材の必要が出てきた。これは、燃料蒸気が自動車燃料系の燃料充填剤ライン、燃料供給ライン、燃料タンク、その他の要素のような自動車要素を透過するのを減らす助けになる。そのような自動車要素では、化学的に耐性の透過バリヤーを与えるために、フッ素化された層を含む多層管材料、その他の物品が用いられた。多層物品は、また、例えば化学的加工および／または処理工業、並びに電気および電子工業を含めて他の多くの工業分野でも有用である。このような多層物品は、強さ、剛性または他の機械的性質を加え得る１層または２層以上の他の層を含んでいることができる。
【０００５】
フッ素化重合体層およびポリアミドまたはポリオレフィンの層を含む多層構成物が知られている。例えば、フルオロカーボンエラストマーの複数の層を含んでいることができる積層管状物品を開示する米国特許第４，９３３，０９０号明細書［クレブァー（Krevor）］、およびポリイミドとフルオロポリマーを含む層状フィルム構造物を開示する国際公開第ＷＯ９３／１４９３号明細書［ラコート（LaCourt）］を参照されたい。
【０００６】
これらの多層物品は、それらが有用であるために、使用中に離層を起こすべきではない。即ち、多層物品の層間接着強度は、それら層が分離するのを妨げるのに足る十分なものであるべきである。フルオロポリマーを含んで成る層と実質的にフッ素化されていない重合体を含んで成る層との間の接着強度を上げるのに色色な方法が用いられた。例えば、２つの層間に接着剤の層を加えることができる。しかし、使用される接着剤は多層物品の性能を制限するものであってはならない。
【０００７】
接着剤に代わるものとして、または接着剤に加えて、層の内の１つまたは２つの層を表面処理することが、層間接着強度を高めるために用いられた。例えば、フルオロポリマーを含んで成る層は、装填ガス雰囲気で処理され、次いでその層に熱可塑性ポリアミドの層が適用された。このような表面処理は製造プロセスに追加の工程とコストを付け加えるもので、それは非−共押出法に限られる。
【０００８】
もう１つの方法において、実質的にフッ素化されていない重合体と、フッ化ビニリデン（VDF）および、場合によってはヘキサフルオロプロピレン（HFP）から誘導されるフルオロポリマーとの間の接着性は、そのフルオロポリマーをアミン化合物に曝露すると増加することが見いだされている。１例として、フッ化ビニリデンから誘導された共重合単位（interpolymerized unit）を含んで成るフルオロポリマー、溶融加工可能な、実質的にフッ素化されていない重合体の層、および分子量１，０００未満の、溶融加工可能な、脂肪族のジ−またはポリアミンを具えるものが挙げられる。
【０００９】
これに対して、VDFを実質的に含まないフッ素化単量体から誘導されたフルオロポリマーは、VDF単量体から誘導されたフルオロポリマーより化学的に不活性であることが知られ、しかも化学的攻撃に対してさらに耐性である。従って、そのようなフルオロポリマーは、自動車用のホース用途のような、耐性が一層大きいバリヤー層が希望される複合材料用途（例えば、多層を有する物品）での使用に理想的である。このような物品は、フルオロポリマーの化学的耐性と、一般により厚く、低コストの炭化水素材料の構造的性質とを併せ有する。そのような実質的にVDFから誘導されないフルオロポリマーの例に、テトラフルオロエチレン（TFE）、ヘキサフルオロプロピレン（HFP）、クロロトリフルオロエチレン（CTFE）の各単量体と、随意成分としてのフッ素化されていない単量体とから誘導されるフルオロポリマーがある。これらフルオロポリマーが与える化学的耐性は、そのような複合物品をして自動車の燃料ライン、燃料タンク、自動車系の他の要素、並びに化学的加工や化学的耐性のあるバリヤーが希望されるその他の任意の用途におけるライナー、管材料および容器として有用なものとする。
【００１０】
しかし、これらの、VDFから実質的に誘導されないフルオロポリマーの改善された化学的耐性の故に、それらフルオロポリマーは、また、アミンとの接着促進反応を受ける可能性が小さい。VDFを実質的に含まないフルオロポリマーをアミンに曝露すると、接着性がある程度得られるけれども、化学的耐性のあるバリヤーを与えるフルオロポリマーに対する接着性がそれ以上に大きいことが多くの用途で有利であり、またそのようなことが求められるだろう。しかして、VDFを含まないフルオロポリマーと炭化水素材料との接着性が乏しいと、有用な複合物品の形成が困難になる。
【００１１】
今も必要とされているものは、実質的にフッ素化されていない重合体基材に改良された接着性を与えるフルオロポリマーを含んで成るバリヤーを含む複合物品である。
【発明の概要】
【課題を解決するための手段】
【００１２】
発明の概要
本発明によれば、１つの態様は、第一表面と第二表面を有するブレンド・構成部材（component）と、そのブレンド・構成部材の第一表面に接着した実質的にフッ素化されていない重合体・構成部材を含んで成る複合物品である。ブレンド・構成部材は、第一の水素含有フルオロポリマー;および１個または２個以上の、一級または二級のペンダントアミン基を有する実質的にフッ素化されていない重合体を含んで成る。本明細書で用いられる「ブレンド」とは、重合体類が一緒に混合されていることを意味する。これらの重合体は、溶液混合法、溶融混合法または分散混合法を含めて任意、常用の方法で混合することができる。
【００１３】
本発明のこの態様は、フルオロポリマー・構成部材と実質的にフッ素化されていない重合体を含む構成部材との間の接着性を改善することが見いだされた。
【００１４】
本発明のもう１つの態様では、複合物品は上記ブレンド・構成部材の第二表面に接着された第二のフッ素化重合体・構成部材を含む。
【００１５】
本発明のさらにもう１つの態様では、多層複合物品は、フルオロポリマーを含んで成る第一層；第一のフルオロポリマーと、１個または２個以上の、一級または二級のペンダントアミン基を有する実質的にフッ素化されていない重合体とを含んで成る第二ブレンド層；および実質的にフッ素化されていない重合体層から成る第三層を上記の順序で含んでいる。
【００１６】
本発明のもう１つの態様は、実質的にフッ素化されていない重合体・構成部材をフルオロポリマー・構成部材に接着する方法を包含する。この方法は、（Ａ）フッ素化されていない重合体、（Ｂ）（ｉ）第一のフルオロポリマーと、（・）１個または２個以上の、一級または二級のペンダントアミン基を有するフッ素化されていない重合体とのブレンドを用意し；そしてフッ素化されていない重合体（Ａ）をブレンド（Ｂ）に接着する工程を含んで成る。
【００１７】
この方法は、それら構成部材間に改善された接着強度を有する複合物品（例えば多層物品）を提供する。本発明のこの複合物品は、ワイヤーコーティング、チューブまたはホース、容器、シート、ケーブルジャケットおよびフィルムのような付形物品であることができる。本発明は、自動車両での使用に適した、例えば燃料ライン用ホースとしての複合物品、化学的処理および加工、ワイヤーおよびケーブルの各用途に適した複合物品、シートまたはフィルム、ブロー成形および押出成形物品、例えばびん、チューブ等々に適した複合物品を提供する。本発明の物品は、化学的耐性やバリヤー性が重要な場合に特に有用である。
【図面の簡単な説明】
【００１８】
【図１】図１〜３は、本発明の複合物品の色々な態様の断面図である。
【図２】図１〜３は、本発明の複合物品の色々な態様の断面図である。
【図３】図１〜３は、本発明の複合物品の色々な態様の断面図である。
【図４】図４は、本発明による複合物品の接着性を試験する際に使用した層状構造物の断面図である。
【発明を実施するための形態】
【００１９】
これらの図面は本発明を限定しようとするものではない。従って、理解されるように、それら特定の構造物は例示に過ぎない。これら幾つかの図面において、同様の参照数字は同じ要素であることを意味する。
【００２０】
好ましい態様の説明
本発明の各種態様では、（フルオロポリマーとしても知られる）フッ素化重合体が用いられる。本発明で使用されるフルオロポリマーに、フッ化ビニリデン含有フルオロポリマー、およびフッ化ビニリデンを実質的に含んでいないフルオロポリマーがある。さらに、本発明で使用されるフルオロポリマーに、（フルオロ熱可塑性プラスチックとしても知られる）フルオロプラスチックとフルオロエラストマーの両重合体がある。フルオロポリマーはフルオロプラスチックであるのが好ましい。
【００２１】
フルオロプラスチックはフルオロエラストマーまたはフルオロゴムとはそれらの性質で区別される。フルオロプラスチック材料は溶融加工可能であって、融点を持ち、かつ半結晶性であるか、周囲温度より高いガラス転移温度を有するかのいずれかである。これに対して、フルオロエラストマーまたはフルオロゴムは一般に非晶質であって、通常は融点を持たない。ある種のフルオロエラストマーは溶融加工可能なこともあるが、フルオロエラストマーの最終仕上げ物品を造るときに、普通は硬化工程が用いられる。その硬化工程は、一般に、溶融加工性が実質的に低下した材料をもたらす。フルオロエラストマーとフルオロゴムという用語は、一般に、互換的に用いられる。エラストマーとゴムの定義に関して、例えばアメリカ材料試験協会（American Society for Testing and Materials：ASTM）規格Ｄ１５６６を参照されたい。
【００２２】
フッ化ビニリデン含有フルオロポリマー
これらのフルオロポリマーはフッ化ビニリデン（“VF2”または“VDF”）から誘導され、また重合すると、重合したフッ化ビニリデンと同様の単量体配列を形成する他の単量体から誘導されるフルオロポリマーもある。これらのフルオロポリマーは、一般に、塩基に曝露されると容易にデヒドロフッ素化（dehydro-fluorinate）する。その結果、このようなフルオロポリマーはアミン成分と比較的容易に反応する。これらの反応は改善された接着性をもたらし得る。これら他の単量体に、組み込まれてフルオロポリマーになると、重合VDFと同様（同一の場合を含む）の重合体微細構造をもたらし得るエチレン系不飽和単量体がある。これらの同様に形成された重合体もデヒドロフッ素化し、続いてアミンと接着促進反応する傾向がある。炭素に結合したフッ素原子間の炭素結合水素原子の微細構造は、一般に、アミン反応性の部位を生成させる。炭素に結合した水素原子の反応性は、その炭素原子が炭素結合−CF3基（例えば、HFP、即ち２−ヒドロペンタフルオロプロピレンにより供給される）または他の電子引き抜き性基を有する炭素原子に隣接または結合しているとき、さらに高められる。そのような炭素結合水素と反応性の部位を形成するのに適した単量体に、限定される訳ではないが、VDF、１−ヒドロペンタフルオロプロペン、２−ヒドロペンタフルオロプロペンおよびトリフルオロエチレンがある。
【００２３】
これらのVDF含有フルオロポリマーは容易にデヒドロフッ素化する傾向があり、かつ引き続きアミンと接着促進反応する傾向もあるのが好ましい。VDFを含めてこれらの単量体が共重合すると生成する炭素に結合した水素部位は、これを（ブレンドの形成に先立って）前もってデヒドロフッ素化して、フルオロポリマー骨格内に二重結合を形成することができる。特定の何らかの理論で縛られることを望むものではないが、これらの二重結合を前もって形成することは、アミンとの接着促進反応を加速し得ると考えられる。このデヒドロフッ素化反応は、また、例えば処理中にも現場でもたらされ得る。この現場デヒドロフッ素化反応は適切な触媒、好ましくは後記で論及される種類の触媒の使用により促進され得る。
【００２４】
そのようなVDF含有フルオロポリマーはVDF、または重合すると同様の反応性を持つ他の単量体から誘導された共重合単位を少なくとも３重量％含む。これらのVDF含有フルオロポリマーは単独重合体であってもよいし、或いは他のエチレン系不飽和単量体との共重合体であってもよい。VDF含有フルオロポリマーは、（ｉ）フッ化ビニリデン、トリフルオロエチレン、１−ヒドロペンタフルオロプロピレン、２−ヒドロペンタフルオロプロピレン、それらの混合物の群から選ばれるフッ素含有単量体と、随意成分としての（ii）単量体（ｉ）と共重合可能な少なくとも１種の単量体から形成されるのがさらに好ましい。１つの好ましい態様においては、このVDF含有フルオロポリマーはヘキサフルオロプロピレン−フッ化ビニリデン重合体から成る。
【００２５】
そのようなVDF含有フルオロポリマー（単独重合体、共重合体、三元共重合体等々）は周知の、常用の方法、例えば他のエチレン系不飽和単量体を含みまたは含まないVDFの遊離ラジカル重合で製造することができる。そのような重合体および共重合体のコロイド状水性分散液の調製は、例えば米国特許第４，３３５，２３８号明細書［モーアー（Moore）等］に記載されている。このようなアミン反応性フルオロポリマーを製造する慣用の方法は、フッ素化オレフィンを水性コロイド分散液中で共重合することを含んでいることができ、そしてそれは、遊離ラジカルを生成させる、例えば過硫酸アンモニウム若しくは同アルカリ金属または過マンガン酸アルカリ金属のような水溶性開始剤の存在下で、かつ特にペルフルオロオクタン酸のアンモニウム塩または同アルカリ金属塩のような乳化剤の存在下で行われる。
【００２６】
本発明で有用なこれらVDF含有フルオロポリマーは、場合によっては、ヘキサフルオロプロペン（HFP）、テトラフルオロエチレン（TFE）、クロロトリフルオロエチレン（CTFE）、２−クロロペンタフルオロプロペン、CF3OCF=CF2またはCF3CF2CF2OCF=CF2のようなペルフルオロビニルエーテルを含めて、フッ素化ビニルエーテルのような他の有用なフッ素含有単量体を含んでいることができる。ペルフルオロジアリルエーテルおよびぺルフルオロ−１，３−ブタジエンのようなある種特定のフッ素含有ジオレフィンも有用である。
【００２７】
本発明で有用なVDF含有フルオロポリマーは、フッ素を含まない不飽和オレフィン共単量体、例えばエチレン、プロピレンまたはブタジエンから誘導された共重合単位も含んでいることができる。重合性混合物中の全単量体の少なくとも５０重量％がフッ素を含有しているのが好ましい。VDF含有・フッ素含有単量体は、また、ヨウ素または臭素含有不飽和オレフィン単量体と共重合させることもできる。硬化部位単量体（cure-site monomer）と称されることもあるこれらの単量体は、ペルオキシド硬化性重合体を製造するのに有用である。適した硬化部位単量体に、ブロモジフルオロエチレン、ブロモトリフルオロエチレン、ヨードトリフルオロエチレンおよび４−ブロモ−３，３，４，４−テトラフルオロ−１−ブテンのような、２〜４個の炭素原子を有する末端不飽和のモノオレフィンがある。
【００２８】
商業的に入手できる有用なVDF含有フルオロポリマー材料に、例えばTHV２００、THV４００、THV５０OGフルオロポリマー［ＭＮ州、セント・ポール（St．Paul）のダイネオン（Dyneon）ＬＬＣ社から入手できる］、カイナー（KYNAR）７４０フルオロポリマー［ＰＡ州、フィラデルフィア（Philadelphia）のアトケム・ノース・アメリカ社（Atochem North America）から入手できる］、ハイラー（HYLAR）７００［ＮＪ州、モーリスタウン（Morristown）のオーシモントUSA社（Ausimont USA，Inc.）から入手できる］、およびフルオレル（FLUOREL）ＦＣ−２１７８（ダイネオンＬＬＣ社から入手できる）がある。
【００２９】
フッ化ビニリデンを実質的に含まないフルオロポリマー
これらのフルオロポリマーは、典型的には、重合したとき塩基との反応を容易に受ける微細構造、即ちアミンのような塩基に曝露されたときデヒドロフッ素化するそのような微細構造を生成させるようなレベルではVDF単量体（または他の同様の単量体）を含まないものである。従って、これらのフルオロポリマーは、本明細書では、「フッ化ビニリデンを実質的に含まない（非VDF）フルオロポリマー」と称される。「VDFを実質的に含まない」とは、フルオロポリマーが、好ましくは、VDF単量体または上記と同様の微細構造を与える他の単量体から誘導される共重合単位を実質的に含まないことを意味する。これらのフルオロポリマーは、VDF単量体または上記と同様の微細構造を生成させる他の単量体から誘導される共重合単位を３重量％未満含むのが好ましく、１重量％未満含むのがさらに好ましい。
【００３０】
VDFを実質的に含まない有用なフルオロポリマーに、HFP、TFE、CTFEおよびフッ素化ビニルエーテルの群から選ばれる１個または２個以上のフッ素を含有する単量体を重合することにより形成される、溶融加工可能なフルオロプラスチックがあり、そしてそれらは場合によっては１種または２種以上の硬化部位単量体を含んでいてもよい。そのような硬化部位単量体は、典型的には、ヨージッドまたはブロミド含有不飽和オレフィンである。硬化部位単量体は、２〜４個の炭素原子を含む末端不飽和のモノオレフィンであるのが好ましい。有用な硬化部位単量体の例に、ブロモジフルオロエチレン、ブロモトリフルオロエチレン、ヨードトリフルオロエチレン、４−ブロモ−３，３，４，４−テトラフルオロブテン−１およびそれらの混合物がある。特に有用なフッ素含有単量体は、HFP、TFEおよびCTFEである。
【００３１】
VDFを含まないフルオロポリマーを製造するのに用いられるフッ素含有単量体も、フッ素を含まない不飽和オレフィン共単量体、例えばエチレン、プロピレンまたはブタジエンと共重合させることができる。ペルフルオロジアリルエーテルおよびペルフルオロ−１，３−ブタジエンのようなある種特定のフッ素含有ジオレフィンも有用である。重合可能な混合物中の全単量体の少なくとも５０重量％がフッ素を含有しているのが好ましい。
【００３２】
本発明で有用なフルオロプラスチックの追加の例は、実質的にフッ素化されているオレフィンと実質的にフッ素化されていないオレフィンのVDFを実質的に含んでいない共重合体である。これらのVDFを実質的に含んでいない共重合体の１つはTFE、HFPおよびエチレンを含有する三元共重合体である。例えば、１つの有用な共重合体は、約４５〜約７５モル％のTFE単位、約１０〜約３０モル％のHFP単位および約１０〜約４０モル％のエチレン単位を含み、そして約１４０〜約２５０℃の融点を有する。
【００３３】
本発明で有用なフルオロプラスチックのもう１つの例は、TFEとアリル系水素含有オレフィン単量体とから誘導される共重合単位を含んで成るものである。国際公開ＷＯ９６／１８６６５号明細書［グレウエル（Greuel）］には、フルオロポリマー、およびTFEとポリプロピレンから誘導された共重合単位を製造する好ましい方法が記載されている。これらの共重合体は、一般に、例えば約２〜約２０重量パーセント（好ましくは約５〜約１５重量パーセント、さらに好ましくは約７〜約１２重量パーセント）のアリル系水素含有オレフィン単量体を含んでいることができる。これらの半結晶性共重合体は、典型的には、約３００℃以下、好ましくは約２００〜約２５０℃の温度で加工することができるように、溶融温度を有する。
【００３４】
この種の有用な、VDFを実質的に含まないフルオロポリマーの例に、ポリ（エチレン−コ−テトラフルオロエチレン）、ポリ（テトラフルオロエチレン−コ−プロピレン）、ポリ（クロロトリフルオロエチレン−コ−エチレン）およびポリ（エチレン−コ−テトラフルオロエチレン−コ−ヘキサフルオロプロピレン）三元共重合体、さらにまた過フッ素化された溶融加工可能なプラスチックがある。また、多くの有用な、VDFを実質的に含んでいないフルオロポリマー材料は、例えばＭＮ州、セント・ポールのダイネオンLLC社からＸ６８１０およびＸ６８２０なる商標名で、ＡＬ州、ディケーター（Decatur）のダイキン・アメリカ社（Daikin America，Inc.）からネオフロン（NEOFLON）ＥＰ−５４ＬＥＰ−５２１およびＥＰ−６１０なる商品名で、日本、東京の旭硝子株式会社からアフロン・コップ（AFLONCOP）Ｃ５５Ａ、Ｃ５５ＡＸ、Ｃ８８Ａなる商標名で、そしてＤＥ州、ウイルミントン（Wilmington）のデュポン社（DuPont）からテフゼル（TEFZEL）２３０および２９０なる商標名で商業的に入手することができる。
【００３５】
このような重合体（共重合体、三元共重合体等々を含む）を製造する多くの方法が知られている。このような方法に、限定される訳ではないが、懸濁遊離ラジカル重合法また常用の乳化重合法があるが、これら重合法は、典型的には、単量体類を、水性媒体中で、無機遊離ラジカル開始剤系および界面活性剤または懸濁剤の存在下において重合することを含む。一般に、その所望とされるオレフィン単量体は、水性コロイド分散液中で、例えば過硫酸アンモニウム若しくは同アルカリ金属または過マンガン酸アルカリ金属のような遊離ラジカルを生成させる水溶性開始剤の存在下、および特にペルフルオロオクタン酸のアンモニウム塩またはアルカリ金属塩のような乳化剤の存在下で共重合させることができる。例えば、米国特許第４，３３５，２３８号明細書を参照されたい。
【００３６】
VDFを実質的に含んでいないフルオロポリマーは、本質的にフッ素化されたオレフィンと本質的にフッ素化されていないオレフィンとから成る。それらは還元剤としてのフッ素化されたスルフィネートと、そのスルフィネートをスルホニルラジカルに転化し得る水溶性酸化剤とを用いて製造することができる。好ましい酸化剤は、過硫酸ナトリウム、同カリウムおよび同アンモニウム、ペルホスフェート、ペルボレートおよびペルカーボネートである。特に好ましい酸化剤は過硫酸ナトリウム、同カリウムおよび同アンモニウムである。
【００３７】
水性乳化重合および同懸濁重合は、例えば単量体類、水、界面活性剤類、緩衝剤類および触媒類が、得られるエマルジョンまたは懸濁液を連続的に除去しながら、攪拌機付き反応器に最適の圧力と温度の条件下で連続供給される、常用の定常状態条件で行うことができる。別法として、その諸成分を攪拌機付き反応器に供給し、それらをある設定温度で特定時間長にわたって反応させることによるか、または諸成分を上記反応器に仕込み、そしてその単量体をその反応器に供給して所望量の重合体が形成されるまで一定圧力に保つことによるバッチ式重合法または半バッチ式重合法がある。
【００３８】
実質的にフッ素化されていない重合体
本発明は、実質的にフッ素化されていない重合体・構成部材も含み得ると考えられる。実質的にフッ素化されていない重合体・構成部材は、とりわけ、構造一体性を付加し、かつコストを下げることができる。
【００３９】
有用な実質的にフッ素化されていない材料として、多数の、周知の、実質的にフッ素化されていない熱可塑性重合体およびエラストマー性重合体をいずれも挙げることができる。本明細書で使用される「実質的にフッ素化されていない」なる用語は、炭素に結合した水素原子の１０パーセント未満がフッ素原子で置換されている重合体または高分子材料を意味する。その実質的にフッ素化されていない重合体は、その炭素結合水素原子の２パーセント未満がフッ素原子で置換されているのが好ましく、その炭素結合水素原子の１パーセント未満がフッ素原子で置換されているのがさらに好ましい。
【００４０】
好ましい実質的にフッ素化されていない熱可塑性重合体に、ポリアミド類、ポリイミド類、ポリウレタン類、ポリオレフィン類、ポリスチレン類、ポリエステル類、ポリカーボネート類、ポリケトン類、ポリ尿素類、ポリアクリレート類およびポリメタクリレート類がある。選択される特定の実質的にフッ素化されていない重合体は、本発明による複合物品の用途または化学的耐性および／または火炎抵抗性のような所望とされる性質に依存する。
【００４１】
実質的にフッ素化されていない重合体として有用なポリアミドは、一般に、商業的に入手できる。例えば、周知のナイロン類のいずれかのようなポリアミドは、多数の供給源から入手できる。特に好ましいポリアミドは、ナイロン−６、ナイロン−６，６、ナイロン−１１またはナイロン１２である。ここで留意されるべきは、特定のポリアミド材料の選択は、得られる物品の特定の用途に求められる物理的必要条件に基づくべきことである。例えば、ナイロン−６およびナイロン−６，６はナイロン−１１またはナイロン−１２より高い耐熱性を提供するが、これに対してナイロン−１１およびナイロン−１２はより良好な化学的耐性を提供する。これらのポリアミド材料に加えて、ナイロン−６，１２、ナイロン−６，９、ナイロン−４、ナイロン−４，２、ナイロン−４，６、ナイロン−７およびナイロン−８のような他のナイロン材料も用いることができる。環含有ポリアミド、例えばナイロン−６，Ｔおよびナイロン−６，１も使用できる。ペバックス（PEBAX）ポリアミド（ＰＡ州、フィラデルフィアのアトケム・ノース・アメリカ社）のようなポリエーテル含有ポリアミドも使用できる。
【００４２】
有用なポリウレタン重合体に、脂肪族、脂環式、芳香族および多環式ポリウレタンがある。これらのポリウレタンは、典型的には、多官能性イソシアネートとポリオールとの周知の反応機構による反応で製造される。ポリウレタンの製造に使用するのに有用なジイソシアネートに、ジシクロヘキシルメタン−４，４’−ジイソシアネート、イソホロンジイソシアネート、１，６−ヘキサメチレンジイソシアネート、シクロヘキシルジイソシアネートおよびジフェニルメタンジイソシアネートがある。１種または２種以上の多官能性イソシアネートの組み合わせを用いてもよい。有用なポリオールに、ポリペンチレンアジペート・グリコール、ポリテトラメチレンエーテル・グリコール、ポリエチレン・グリコール、ポリカプロラクトンジオール、ポリ−１，２−ブチレンオキシド・グリコールおよびそれらの組み合わせがある。所望によっては、ブタンジオールまたはヘキサンジオールのような鎖延長剤もその反応で用いることができる。本発明で有用な、商業的に入手できるウレタン重合体に、ニュー・ハンプシャー州（New Hampshire）、シーブルック（Seabrook）のモートン・インターナショナル社（Morton International，Inc.）からのＰＮ−３４２９、およびオハイオ州（Ohio）、クリーブランド（Cleveland）のＢ．Ｆ．グッドリッチ社（B．F．Goodrich Company）からのＸ−４１０７がある。
【００４３】
実質的にフッ素化されていない重合体として有用なポリオレフィン重合体は、一般に、エチレン、プロピレン、アクリル系単量体または他のエチレン系不飽和単量体、例えば酢酸ビニルおよび高級アルファーオレフィンの単独重合体または共重合体である。このような重合体および共重合体は、そのようなエチレン系不飽和単量体の常用の遊離ラジカル重合または触媒反応で製造することができる。この炭化水素重合体または同共重合体の結晶化度は様々であることができる。この重合体は、例えば半結晶性の高密度ポリエチレンであってもよいし、或いはエチレンとプロピレンとのエラストマー性共重合体であってもよい。本発明内の炭化水素重合体には、官能性単量体、例えばアクリル酸若しくは無水マレイン酸を重合若しくは共重合することにより、または重合体を、重合後に、例えばグラフト重合、酸化若しくはアイオノマーの形成により修飾することによって、カルボキル官能基、無水物官能基またはイミド官能基を組み込むことができる。これらには、例えば酸修飾・エチレン−酢酸ビニル、酸修飾・エチレン−アクリレート、無水物修飾・エチレン−アクリレート、無水物修飾・エチレン−酢酸ビニル、無水物修飾・ポリエチレンおよび無水物修飾・ポリプロピレンがある。炭化水素重合体として有用なカルボキシル、無水物またはイミド官能性重合体は、一般に、商業的に入手することができる。例えば、無水物修飾・ポリエチレンはＤＥ州、ウイルミントンのデュポン社からバイネル（BYNEL）なる商標名で共押出成形可能な接着剤樹脂として商業的に入手することができる。
【００４４】
実質的にフッ素化されていない重合体として有用なポリアクリレートおよびポリメタクリレートに、若干の名前を挙げると、例えばアクリル酸、メチルアクリレート、エチルアクリレート、アクリルアミド、メタクリル酸、メチルメタクリレートおよびエチルアクリレートの重合体がある。前記のように、他の有用な、実質的にフッ素化されていない重合体に、ポリエステル類、ポリカーボネート類、ポリケトン類およびポリ尿素類がある。これらの材料は、一般に、商業的に入手することができ、例えばセラー（SELAR）・ポリエステル（ＤＥ州、ウイルミントンのデュポン社）；レキサン（LEXAN）・ポリカーボネート［ＭＡ州、ピッツフィールド（Pittsfield）のジェネラル・エレクトリック社（General Electric）］；カデル（KADEL）・ポリケトン［ＩＬ州、シカゴ（Chicago）のアモコ社（Amoco）］；およびスペクトリム（SPECTRIM）・ポリ尿素［ＭＩ州、ミッドランド（Midland）のダウ・ケミカル社（Dow Chemical）］がある。
【００４５】
好ましい、実質的にフッ素化されていないエラストマー性重合体に、アクリロニトリル−ブタジエン（ＮＢＲ）、ブタジエンゴム、塩素化およびクロロ−スルホン化ポリエチレン、クロロプレン、EPM、EPDM、エピクロリヒドリン（ECO）、イソブチレン−イソプレン、イソプレン、ポリスルフィド、ポリウレタン、シリコーン、PVC-NBR、スチレン−ブタジエンおよび酢酸ビニル−エチレンがある。これら化合物の例に、ニポール（Nipol）１０５２NBR［ＫＹ州、ルイーズビル（Louisville）のゼオン社（Zeon）］、ヒドリン（Hydrin）２０００ECO（ＫＹ州、ルイーズビルのゼオン社）、ハイパロン（Hypalon）４８（ＤＥ州、ウイルミントンのデュポン社）およびノーデル（Nordel）２７６０Ｐ EPDM（ＤＥ州、ウイルミントンのデュポン社）がある。
【００４６】
アミンペンダント基を有する実質的にフッ素化されていない重合体
有用な、アミンペンダント基を有する実質的にフッ素化されていない重合体として、好ましくは、アミンペンダント基が与えられている限り、上記の実質的にフッ素化されていない重合体の任意のものが挙げられる。アミンペンダント基を有するこれらのフッ素化されていない重合体は、１個または２個以上の一級アミン基を含んでいるのがさらに好ましい。例えば、上記の実質的にフッ素化されていない重合体材料と混合、反応せしめられた脂肪族のジ−またはポリアミンが、本発明による複合物品において用いることができる。この説明で用いられている「ジ−またはポリアミン」なる用語は、少なくとも２個のアミン基を含む有機化合物を指す。「脂肪族」とは、当該化合物における２個または３個以上のアミン基の内の少なくとも２個の窒素原子が、芳香族部分または官能基（例えば、カルボキシル基）に直接結合しているのではなく、水素原子かまたは脂肪族の炭素原子にだけ直接結合していることを意味する。例えば、本発明の説明では「脂肪族ジ−またはポリアミン」が用いられるので、アニリンおよび尿素は脂肪族ジ−またはポリアミンではない。二級アミンが三級アミンより好ましく、そして一級アミンが最も好ましい。これらのアミンは、複合物品の当該ブレンドが接着される構成部材を作る実質的にフッ素化されていない重合体を修飾する。
【００４７】
一級アミン含有重合体は、例えばカルボキシル基含有炭化水素エラストマーをジアミン、例えば２−メチルペンタンジアミンおよびＮ−アミノエチルピペラジンと反応させることにより得られる。少なくとも２個の一級アミン基を含むヘキサメチレンジアミン、ドデシルジアミンおよび２，４，８，１０−テトラオキサスピロ［５，５］ウンデカン−３，９−ジプロパンアミンのようなアルキレンポリアミンまたは同ジアミンが最も好ましい。このような重合体および共重合体は、エチレン系不飽和単量体の遊離ラジカル重合によって製造することができる。
【００４８】
アミンペンダント基を有する特に有用なフッ素化されていない重合体（ポリアミド）は、共にEMSケミー社（EMS Chemie AG）［スイス（Switzerland）］から入手できる、今日グリラミド（GRILAMID）ＸＥ３５９５およびグリラミドＦＥ５４０５として知られるグリラミドＦＥ４９４３なる商標名で商業的に入手することができる。アミンペンダント基の付加により修飾することができる他の材料に、ポリイミド類、ポリエステル類、ポリカーボネート類、ポリケトン類およびポリ尿素類がある。これらの材料、例えばデュポン社（ＤＥ州、ウイルミントン）からのセラー・ポリエステル；レキサン・ポリカーボネート（ＭＡ州、ピッツフィールドのジェネラル・エレクトリック社）；カデル・ポリケトン（ＩＬ州、シカゴのアモコ社）；およびスペクトリム・ポリ尿素（ＭＩ州、ミッドランドのダウ・ケミカル社（Dow Chemical））は、一般に、商業的に入手することができる。
【００４９】
ブレンド・構成部材
本発明で使用されるブレンド・構成部材は、各々上記で説明された、第一の水素含有フルオロポリマー、および１個または２個以上の一級または２級のアミンペンダント基を有する実質的にフッ素化されていない重合体を含む。このブレンド・構成部材は、第一フルオロポリマーを、好ましくは約５〜約９５重量％、さらに好ましくは約１０〜９０重量％、最も好ましくは約２５〜７６％重量％の量で含む。このブレンド・構成部材は、また、アミンペンダント基を有する実質的にフッ素化されていない重合体を、好ましくは約５〜約９５重量％、さらに好ましくは約１０〜約９０重量％、最も好ましくは約２５〜約７５重量％の量で含む。
【００５０】
本発明で使用されるブレンドは多種多様な公知の方法で形成することができる。これらの方法に、バッチ式混合法か連続式押出法のいずれかによる溶融混合法がある。このブレンド・構成部材の形成に、重合体分散液の混合とコーティング、それに続く熱アニーリングも使用することができる。材料の選択と方法の選択は、最終用途での必要条件、並びに溶融粘度と構成部材間の密度比により決めることができる。
【００５１】
このブレンド・構成部材を複合物品で使用すると、ブレンド・構成部材と実質的にフッ素化されていない重合体を含む構成部材との間の、フルオロポリマーよりなる構成部材と実質的にフッ素化されていない重合体よりなる構成部材との間の剥離強度値と比較したときの、より大きい剥離強度値により向上した接着性が観察される。このことは、長い耐久性の複合物品が求められる、燃料ホースが石油化学製品（例えば、燃料）に連続曝露される自動車の燃料ラインにおけるような用途で特に重要である。
【００５２】
随意添加剤
本発明による複合物品は、他の熱可塑性樹脂用途で典型的に用いられるもののような随意の添加剤も含んでいることができる。これらの随意添加剤は、重合体、顔料、粘着付与剤、充填材、導電性材料（以上の添加剤の例は米国特許第５，５５２，１９９号明細書に記載される）、電気絶縁性材料、安定剤、酸化防止剤、潤滑剤、加工助剤、耐衝撃性改良剤、粘度改良剤およびそれらの混合物の群から選ばれるのが好ましい。
【００５３】
図面の議論
本発明、および前記諸構成部材のそのような構成部材内における位置付けは、図面を参照することによりさらによく理解されるであろう。
【００５４】
まず図１を参照して説明すると、本発明による２つの構成部材より成る構造物１０の断面図が示される。この態様には、フィルム、シート、チューブ、ワイヤーコーティング、ケーブル用ジャケット、容器の器壁等々が含まれ得る。構造物１０は、第一および第二表面１４および１６をそれぞれ有する第一層１２と、第一表面１４に接着された第二層１８を含んで成る。
【００５５】
第一層１２は、第一フルオロポリマーと、アミンペンダント基を有する実質的にフッ素化されていない重合体とのブレンド・構成部材から成る。このブレンド層１２は、それが構造物１０に対して化学的バリヤー性を与え得るので有利である。第二層１８は実質的にフッ素化されていない重合体から成り、複合物品に追加の構造保全性を提供する。
【００５６】
今度は図２を参照して説明すると、本発明による三層構造物が管材料またはホースセグメント２０の断面図として一般的に示される。第一層、即ち外層または壁26は複合材料に構造保全性を与えるもので、実質的にフッ素化されていない重合体から作られているのが好ましい。中間層２４は外層２６と内層２２との間に接着性を提供するものである。中間層２４は、第一フルオロポリマーと、アミンペンダント基を有する実質的にフッ素化されていない重合体とのブレンドから成る。内層２２は複合物品２０に対して化学的および／または熱的バリヤー性を与えるもので、第二フルオロポリマーから作られるのが好ましい。この態様において、内層２２は、複合物品の意図される用途に希望される化学薬品の通路、例えば自動車の燃料系における燃料ラインまたは蒸気ラインとなる管腔２８に面している。
【００５７】
別法として、複合物品の外表面に化学的耐性および／または火炎抵抗性が希望される場合、これらの層を逆にしてもよい。図３を参照して説明すると、本発明のもう１つの好ましい態様は、被覆されたワイヤー／ケーブル３０の断面図として一般的に示される複合物品である。ワイヤーまたはケーブル３７は、実質的にフッ素化されていない重合体から形成されている内層３６で取り巻かれている。中間層３４は、第一フルオロポリマーと、アミンペンダント基を有する実質的にフッ素化されていない重合体とを含んで成るブレンドから作られているのが好ましく、一方場合によって加えられる外層３２は第二フルオロポリマーから作られているのが好ましい。この随意の外層３２は複合物品に対してバリヤー性、例えば化学的耐性および／または電気絶縁性を与える。
【００５８】
図２および３の構造物において、各層が互いに直接接着されており、かつ同じ条件下で試験されるとして、ブレンド層（それぞれ層２４および３４）と実質的にフッ素化されていない重合体の層（それぞれ層２６および３６）との間の剥離強度は、フルオロポリマーの層（それぞれ層２２および３６）と実質的にフッ素化されていない重合体の層（それぞれ層２６および３６）との間に存在するであろう剥離強度より大きい。
【００５９】
これら態様のいずれにおいても、ブレンド層中で用いられているフルオロポリマーとバリヤー性を与える層中で使用されているフルオロポリマーとは、前記のフルオロポリマーのような、同一または異なるフルオロポリマーであることができる。これらのフルオロポリマーは互いに相溶性であるのが好ましい。それらは同一であるか、同様のものであるのが最も好ましい。
【００６０】
本発明の態様のいずれにおいても、その各種層は隣接する１層または複数の層に接着されている。それらは隣接する１層または複数の層に緊密に接着されているのが好ましい。ここで用いられている「緊密に接着されている」なる用語は、構成部材または層が複合物品または多層物品を実質的に破壊することなしでは、物理的に容易には分離されないことを意味する。加えて、本発明により意図される態様は、いずれも、図面で例証される特定の態様に係わらず、シートまたはフィルムの形態で提供することができる。さらに、層の順序は、これら態様のいずれにおいても逆順にすることができる。何を以て内層および外層となすかの決定は、どこにバリヤー性が希望されるかによって影響される。
【００６１】
複合物品の形成
前記のブレンド材料が実質的にフッ素化されていない重合体材料と実質的に接触している、接着した多層物品のような複合物品を製造するのに、重合体の技術分野で公知の方法を用いることができる。例えば、そのブレンドは公知の方法で薄いフィルムまたはそれより厚いシートに成形することができる。これらのフィルムまたはシートは、これらを熱および／または圧力の下で一緒に積層して接着された多層物品を形成することができる。別法として、このブレンド・構成部材と実質的にフッ素化されていない重合体とを同時に共−押出成形して多層物品にすることができる。
【００６２】
ブレンド・構成部材の調合は複合物品の調製の際に行うこともできる。例えば、第一フルオロポリマーと、アミンペンダント基を有する実質的にフッ素化されていない重合体とを、共−押出成形プロセスの際に用いられる同じ押出成形機に供給し、その押出成形機で混合することができる。
【００６３】
加えて、これらの方法は、全て、ブレンド・構成部材の形成前、形成中または形成後のいずれかにおいて追加の重合体・構成部材または層を適用するのに使用することができる。例えば、第二フルオロポリマーを含む構成部材をブレンド・構成部材に適用し、次いで実質的フッ素化されていない重合体を含む構成部材を第一フルオロポリマーを含む構成部材に対向しているブレンド層に適用することができる。
【００６４】
２つまたは３つ以上の構成部材を一緒にする（少数の名前を挙げると、例えば逐次押出成形、共−押出成形または積層）条件は、それら構成部材間に十分な接着性を提供するのに足る条件である。しかし、接着を改善するために、得られた複合物品を、例えば熱および／または圧力を用いてさらに処理することが望ましいだろう。追加の熱を供給する１つの方法は、例えば、構成部材を押出成形した後の冷却速度を遅くする方法である。また、追加の熱またはエネルギーを押出成形プロセスまたは積層プロセス中またはそのプロセス後に加えることもできる。この場合、その温度はそれら構成部材を単に加工するのに必要とされる温度より高くてもよい。さらに、完成複合物品は、オーブン、オートクレーブ、加熱された液体浴等のようなものの中で昇温および／または昇圧下で長時間保持して置いてもよい。これらの方法の組み合わせも用いることができる。
【００６５】
本発明による複合物品の多数の利点を、次の非限定実施例によりさらに例証する。これらの実施例において、部および百分率は、特に断らない限りは、全て重量部および重量百分率として与えられる。
【実施例】
【００６６】
実施例
次の実施例および比較例においては、各種複合材料が造られ、そして構成部材間、即ち層間の接着性が評価された。濃度および百分率は、特に指摘されない限りは、重量による。使用される材料の略号は次の表１に示される項目により定義される。
【表１】
2010158890.tif 000003
【００６７】
重合体２は、国際公開第ＷＯ９６／１８６６５号明細書（グレウエル）に記載される方法で製造された。特に、１５０Ｌの攪拌機付き垂直重合反応器に１２０，０００ｇの脱イオン水、７０ｇのKOH、４３０ｇのK2HPO4、６９４ｇのペルフルオロオクタン酸アンモニウム、１，０２３ｇのC4F9SO2Naの脱イオン水中２０％溶液を装填した。この反応器を、次に、Ｏ2のレベルが約５０ｐｐｍ以下になるまで、排気とＮ2によるパージとを交互に行った。次いで、その反応器を排気し、その温度を約７１℃まで上げ、そして攪拌速度を約２１０ｒｐｍに設定した。次に、その反応器に３９２９ｇのTFEと約７９ｇのプロピレンを装填して約１５．２バール（２２０psig）の圧力を与えた。重合は、その反応器に(NH4)2S2O8の脱イオン水中５％溶液を、計量ポンプにより、約２５ｇ／分で、１当量の(NH4)2S2O8が供給されるまで（溶液約３，２００ｇ）、供給することにより開始された。所望とされる圧力を維持するために、圧力降下を観察して、反応器の制御系により、９１％のTFEと９％のプロピレンより成る原料の連続供給（running feed）を開始し、かつ連続的に調整した。３１，３００ｇのTFEと３，０８０ｇのプロピレンが供給された後、攪拌を遅くすることにより重合を止めると、連続供給開始５時間後に５７ｇ／Ｌ−時という計算された平均反応速度が得られた。次いで、その反応器をガス抜きし、冷却し、そして排液してラテックスを分離した。得られた重合体を、そのラテックスにHClを加えることにより凝集させ、粒状化し、脱イオン水で６回洗浄し、そして約１２０℃のオーブン中で一晩乾燥させた。
【００６８】
実施例１
実施例１では、温度が２２０℃に、ミキサーのローターの設定が５０ｒｐｍに設定された、ハーケ・ブフラー・インスツルメンツ社（Haake Buchler Instruments Inc.）から入手した、複数のローラー・ブレードを具えるレオミックス（RIIEOMIXTM）・密閉式ボウル・ミキサーを用いて、１３．２ｇのＰＡと２６．８ｇの重合体１をブレンドした。即ち、これら２種の成分のペレットをその混合用ボウルに加え、３分間ブレンドした。次に、この密閉式ボウル・ミキサーで混合されたコンパウンドをそのミキサーから取り出し、そして０．０２５４ｃｍのシム・ストック（shim stock）とワバッシュ・ハイドローリック・プレス社（Wabash Hydraulic Press Co.）製の加熱された段プレス機を用いて、２３０℃で成形して約０．０２５４ｃｍのシートにした。
【００６９】
上記のブレンドシートの１．２５ｃｍ×５．０８ｃｍ試料と、重合体１の２．５４ｃｍ×７．６２ｃｍ×厚さ０．０３８ｃｍのシートを用いて複合材料を製造した。ＮＦの２．５４ｃｍ×７．６２ｃｍ×厚さ０．３２ｃｍのシートを上記ブレンドシートの他の面上に、最終構造がＮＦ層、上記ブレンドの中間層および重合体１の第三層となるように置いた。図４を参照して説明すると、層の接着性を試験する際に用いた層状構造物４０が示される。試験の目的から、重合体１の層４６とＮＦ層４８がブレンド層４４を越えて延在していた。
【００７０】
それら層間の接着性を「Ｔ−剥離」試験法として一般に知られるASTM D−18７６を用いて試験した。Ｔ−剥離試験法による試験を容易にするために、重合体１の層４６とＮＦ層４８の間に０．００７６２ｃｍのペルフッ素化エチレン−プロピレン（FEP）フィルムのシートを入れた。このFEPフィルムは、複合材料がプレスされ、そして加熱されたとき、２．５４ｃｍ×７．６２ｃｍのブレンド層４４の短い方の縁に沿って約１．２５ｃｍだけ挿入されるようにされた。そのFEPフィルムはそれら層のいずれにも接着せず、試験装置の顎部に挿入する重合体１の「タブ」とＮＦの「タブ」を造るためだけに用いられた。
【００７１】
３つの同一複合材料を、同時に、ワバッシュ・ハイドローリック・プレス社製の加熱された段プレス機を用いて、２３０℃、６８６ｋＰａにおいて３分間加圧下で加熱した。そのプレス機からそれら試料を取り出し、室温まで冷却させた。これらの試料に対して剥離強度または接着性をASTM D−１８７６（Ｔ−剥離試験法）に従って測定した。クロスヘッド速度が１００ｍｍ／分に設定された、インストロン社（Instron Corp.）から入手できるインストロン（INSTRONTM）モデル１１２５試験機を試験装置として用いた。剥離強度は剥離試験中に測定された平均荷重として計算された。
【００７２】
比較例Ｃ１
比較例Ｃ１では、中間層が２．５４ｃｍ×５．０８ｃｍ×厚さ０．０２５４ｃｍのＰＡシートより成っていたこと以外は、実施例１におけるようにして複合材料試料を製造し、試験した。
【００７３】
実施例２
実施例２では、温度が２２０℃に、ミキサーのローターの設定が５０ｒｐｍに設定された、ハーケ・ブフラー・インスツルラメンツ社から入手できる、複数のローラー・ブレードを具えるレオミックス（登録商標）６００・密閉式ボウル・ミキサーを用いて、１３．２ｇのＰＡと２６．８ｇの重合体２をブレンドした。即ち、これら２種の成分のペレットをその混合用ボウルに加え、３分間ブレンドした。次に、この密閉式ボウル・ミキサーで混合されたコンパウンドをそのミキサーから取り出し、そして０．０２５４ｃｍのシム・ストックとワバッシュ・ハイドローリック・プレス社製の加熱された段プレス機を用いて、２３０℃で成形して約０．０２５４ｃｍのシートにした。
【００７４】
上記のブレンドの１．２５ｃｍ×５．０８ｃｍ試料と、重合体２の２．５４ｃｍ×７．６２ｃｍ×厚さ０．０３８ｃｍのシートを用いて複合材料を製造した。ＮＦの２．５４ｃｍ×７．６２ｃｍ×厚さ０．３２ｃｍのシートを上記ブレンドの他の面上に、最終構造がＮＦ層、中間ブレンド層および重合体２の０．０３８ｃｍシートの第三層を含むように置いた。
【００７５】
比較例Ｃ２
比較例Ｃ２では、中間層が２．５４ｃｍ×５．０８ｃｍ×厚さ０．０２５４ｃｍのＰＡシートより成っていたこと以外は、実施例２におけるようにして複合材料試料を製造し、試験した。
【００７６】
実施例および比較例を全て前記実施例１で説明したようにして試験した。結果を表２に示す。剥離強度値が示され、また試験中に分離した層の界面も報告される。
【表２】
2010158890.tif 000004
【００７７】
上記の実施例と比較例から、第一フルオロポリマーと、アミンペンダント基を有する、実質的にフッ素化されていない重合体とのブレンドより成る組成物が、第一フルオロポリマーの改善された接着性を実質的にフッ素化されていない重合体に与えるのに用いる得ることは明らかである。
【００７８】
全ての特許、特許出願および刊行物の完全な開示が、それらが個々に含められているとしても、それらをここに引用、参照することにより、本明細書に含まれるものとする。本発明の範囲と精神から逸脱しない範囲の本発明の色々な修正および変更は当業者には明らかになるものであり、そして本発明は本明細書で述べられた例示態様に不当に限定はされないことを理解すべきである。
【図１】
2010158890.tif 000005
【図２】
2010158890.tif 000006
【図３】
2010158890.tif 000007
【図４】
2010158890.tif 000008
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
次の：
（ａ）第一表面と第二表面を有するブレンド・構成部材にして、次の
（ｉ）第一の水素含有フルオロポリマー；および
（ii）１個または２個以上の、一級または二級のペンダントアミン基を有する第一の実質的にフッ素化されていない重合体
を含んで成る該ブレンド・構成部材；並びに
（ｂ）該ブレンド・構成部材の第一表面に接着した第二の実質的にフッ素化されていない重合体・構成部材
を含んで成る複合物品。 
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
次の：
（ａ）第一表面と第二表面を有するブレンド・構成部材にして、次の
（ｉ）フッ化ビニリデン単位から誘導される３重量％未満の共重合単位を有する水素含有フルオロポリマーであって、
任意に、フルオロプラスチックである、フルオロポリマー；および
（ii）フッ素原子で置換された１０％未満の炭素結合水素原子を有し、１個または２個以上の一級または二級のペンダントアミン基を有する第一の実質的にフッ素化されていない重合体であって、
ポリアミド類、ポリイミド類、ポリウレタン類、ポリオレフィン類、ポリスチレン類、ポリエステル類、ポリカーボネート類、ポリケトン類、ポリ尿素類、ポリアクリレート類、及びポリメタクリレート類から選択される、第１の実質的にフッ素化されていない重合体
を含んで成る該ブレンド・構成部材；並びに
（ｂ）フッ素原子で置換された１０％未満の炭素結合水素原子を有し、該ブレンド・構成部材の第一表面に接着した第二の実質的にフッ素化されていない重合体・構成部材
を含んで成る、複合物品。
【請求項２】
成分（ａ）（ｉ）のフッ化ビニリデンを実質的に含んでいないフルオロポリマーが、
（ｉ）ヘキサフルオロプロピレン、テトラフルオロエチレン、クロロトリフルオロエチレン、フッ素化ビニルエーテルおよびそれらの組み合わせから選ばれるフッ素含有単量体と、
（ii）フッ素を含まない水素含有不飽和オレフィン共単量体と、
随意成分としての（iii）ヨウ素または臭素含有不飽和オレフィン単量体と、
の共重合単位から形成され、
任意に、
フッ素を含まない水素含有不飽和オレフィン単量体が、エチレン、プロピレン、及びブタジエンから選択され、
ヨウ素または臭素含有不飽和オレフィン単量体が、ブロモジフルオロエチレン、ブロモトリフルオロエチレン、ヨードトリフルオロエチレン、及び４−ブロモ−３，３，４，４−テトラフルオロ−１−ブテンから選択される、請求項１に記載の複合物品。
【請求項３】
成分（ａ）（ｉ）のフッ化ビニリデンを実質的に含んでいないフルオロポリマーが、テトラフルオロエチレンと、ヘキサフルオロプロピレン、フッ素化ビニルエーテル、エチレンおよびプロピレンから選ばれる少なくとも１種の他の単量体であるが、但し該他の単量体の少なくとも１種が水素を含有している該単量体との共重合単位から形成されているものである、請求項２項に記載の複合物品。
【請求項４】
ブレンド・構成部材が、約５〜約９５％の第一フルオロポリマー、および約５〜約９５％の、１個または２個以上の、一級または二級のペンダントアミン基を有する実質的にフッ素化されていない重合体を含んで成る、請求項１に記載の複合物品。
【請求項５】
フルオロポリマーを含んで成る第一層；
次の：
（ｉ）フッ化ビニリデン単位から誘導される３重量%未満の共重合単位を有する水素含有フルオロポリマーと、
（ii）フッ素原子で置換された１０％未満の炭素結合水素原子を有し、１個または２個以上の一級または二級のペンダントアミン基を有する第一の実質的にフッ素化されていない重合体であって、
ポリアミド類、ポリイミド類、ポリウレタン類、ポリオレフィン類、ポリスチレン類、ポリエステル類、ポリカーボネート類、ポリケトン類、ポリ尿素類、ポリアクリレート類、及びポリメタクリレート類から選択される第１の実質的にフッ素化されていない重合体と、
のブレンドを含んで成る第二層；および
フッ素原子で置換された１０％未満の炭素結合水素原子を有する第二の実質的にフッ素化されていない重合体の層を含んで成る第三層
を上記の順序で含む多層複合物品であって、
該第二層と該第一層との間の剥離強度値が、第一層より成る構成部材と、フッ素原子で置換された１０％未満の炭素結合水素原子を有し１個または２個以上の一級または二級のペンダントアミン基を有する実質的にフッ素化されていない重合体より成る構成部材との間の剥離強度値より大きい、多層複合物品。
【請求項６】
次の：
（Ａ）フッ素原子で置換された１０％未満の炭素結合水素原子を有するフッ素化されていない重合体・構成部材、
（Ｂ）
（ｉ）フッ化ビニリデン単位から誘導される３重量%未満の共重合単位を有する水素含有フルオロポリマーと、
（ii）フッ素原子で置換された１０％未満の炭素結合水素原子を有し１個または２個以上の一級または二級のペンダントアミン基を有する実質的にフッ素化されていない重合体と、
のブレンド・構成部材
を用意する工程であって、
第一の実質的にフッ素化されていない重合体が、ポリアミド類、ポリイミド類、ポリウレタン類、ポリオレフィン類、ポリスチレン類、ポリエステル類、ポリカーボネート類、ポリケトン類、ポリ尿素類、ポリアクリレート類、及びポリメタクリレート類から選択される、工程と、
フッ素化されていない該重合体・構成部材（Ａ）を該ブレンド・構成部材（Ｂ）に接着する工程と、
を含んで成る、実質的にフッ素化されていない重合体・構成部材をフルオロポリマー含有ブレンド・構成部材に接着する方法。
【手続補正２】
【補正対象書類名】明細書
【補正対象項目名】００３４
【補正方法】変更
【補正の内容】
【００３４】
この種の有用な、VDFを実質的に含まないフルオロポリマーの例に、ポリ（エチレン−コ−テトラフルオロエチレン）、ポリ（テトラフルオロエチレン−コ−プロピレン）、ポリ（クロロトリフルオロエチレン−コ−エチレン）およびポリ（エチレン−コ−テトラフルオロエチレン−コ−ヘキサフルオロプロピレン）三元共重合体、さらにまた完全フッ素化された（過フッ素化された）(perfluorinated)溶融加工可能なプラスチックがある。
また、多くの有用な、VDFを実質的に含んでいないフルオロポリマー材料は、例えばＭＮ州、セント・ポールのダイネオンLLC社からＸ６８１０およびＸ６８２０なる商標名で、ＡＬ州、ディケーター（Decatur）のダイキン・アメリカ社（Daikin America，Inc.）からネオフロン（NEOFLON）ＥＰ−５４ＬＥＰ−５２１およびＥＰ−６１０なる商品名で、日本、東京の旭硝子株式会社からアフロン・コップ（AFLONCOP）Ｃ５５Ａ、Ｃ５５ＡＸ、Ｃ８８Ａなる商標名で、そしてＤＥ州、ウイルミントン（Wilmington）のデュポン社（DuPont）からテフゼル（TEFZEL）２３０および２９０なる商標名で商業的に入手することができる。